FR 3089826 A1 20200619 FR 1873234 A 20181218 Description Titre de l'invention : Procédé de réjuvénation d'un catalyseur d'un procédé d'hydrotraitement et/ou d'hydrocraquage. Domaine de l'invention [0001] L'invention concerne un procédé de réjuvénation d'un catalyseur d'hydrotraitement et/ou d'hydrocraquage et l'utilisation du catalyseur réjuvéné dans le domaine de l'hydrotraitement et/ou de l'hydrocraquage. État de la technique [0002] Habituellement, un catalyseur d'hydrotraitement de coupes hydrocarbonées a pour but d'éliminer les composés soufrés ou azotés contenus dans celles-ci afin de mettre par exemple un produit pétrolier aux spécifications requises (teneur en soufre, teneur en aromatiques etc...) pour une application donnée (carburant automobile, essence ou gazole, fioul domestique, carburéacteur). [0003] Les catalyseurs d'hydrotraitement classiques comprennent généralement un support d'oxyde et une phase active à base de métaux des groupes VIB et VIII sous leurs formes oxydes ainsi que du phosphore. La préparation de ces catalyseurs comprend généralement une étape d'imprégnation des métaux et du phosphore sur le support, suivie d'un séchage et d'une calcination permettant d'obtenir la phase active sous leurs formes oxydes. Avant leur utilisation dans une réaction d'hydrotraitement et/ou d'hydrocraquage, ces catalyseurs sont généralement soumis à une sulfuration afin de former l'espèce active. [0004] L'ajout d'un composé organique sur les catalyseurs d'hydrotraitement pour améliorer leur activité a été préconisé par l'Homme du métier, notamment pour des catalyseurs qui ont été préparés par imprégnation suivie d'un séchage sans calcination ultérieure. Ces catalyseurs sont souvent appelés «catalyseurs séchés additivés». [0005] Lors de son fonctionnement en procédé d'hydrotraitement et/ou d'hydrocraquage, le catalyseur se désactive par accumulation du coke et/ou de composés soufrés ou contenant d'autres hétéroéléments à la surface du catalyseur. Au-delà d'une certaine période son remplacement est donc nécessaire. [0006] Pour lutter contre ces inconvénients, la régénération (calcination douce) des ca- talyseurs d'hydrotraitement de distillats moyens ou de résidus usagés est un procédé économiquement et écologiquement intéressant, car il permet d'utiliser à nouveau ces catalyseurs dans les unités industrielles plutôt que de les mettre en décharge ou de les recycler (récupération des métaux). Mais les catalyseurs régénérés sont généralement moins actifs que les catalyseurs de départ. [0007] Afin de pallier au déficit d'activité hydrodésulfurante du catalyseur régénéré, il est 2 possible d'appliquer un traitement supplémentaire dit de « réjuvénation ». Le procédé de réjuvénation consiste à réimprégner le catalyseur régénéré avec une solution contenant des précurseurs métalliques en présence ou non d'additifs organiques ou inorganiques. Ces procédés dits de réjuvénation sont bien connus de l'Homme du métier dans le domaine des distillats moyens. De nombreux brevets tels que par exemple, US 7 906 447, US 8 722 558, US 7 956 000, US 7 820 579, FR 2 972 648, US2017/036202 ou encore CN102463127 proposent ainsi différentes méthodes pour procéder à la réjuvénation des catalyseurs d'hydrotraitement de distillats moyens. [0008] Le document US 7 956 000 notamment décrit un procédé de réjuvénation mettant en contact un catalyseur comprenant un oxyde de métal du groupe VIB et un oxyde de métal du groupe VIII avec un acide et un additif organique dont le point d'ébullition est compris entre 80 et 500°C et une solubilité dans l'eau d'au moins 5 grammes par litre (20C, pression atmosphérique), éventuellement suivie d'un séchage dans des conditions telles qu'au moins 50% de l'additif soit maintenu dans le catalyseur. Le catalyseur d'hydrotraitement peut être un catalyseur d'hydrotraitement frais ou un catalyseur d'hydrotraitement usé qui a été régénéré. [0009] L'objectif de la présente invention est donc de proposer un procédé de réjuvénation d'un catalyseur d'hydrotraitement et/ou d'hydrocraquage permettant de retrouver une activité catalytique suffisante. Objets de l'invention [0010] L'invention concerne un procédé de réjuvénation d'un catalyseur au moins par- tiellement usé issu d'un procédé d'hydrotraitement et/ou d'hydrocraquage, ledit catalyseur au moins partiellement usé étant issu d'un catalyseur frais comprenant au moins un métal du groupe VIII, au moins un métal du groupe VIB, un support d'oxyde, et optionnellement du phosphore, ledit procédé comprend les étapes suivantes a) on régénère le catalyseur au moins partiellement usé dans un flux de gaz contenant de l'oxygène à une température comprise entre 300°C et 550°C de manière à obtenir un catalyseur régénéré, b) puis on met en contact ledit catalyseur régénéré avec de l'acide phosphorique et un acide organique ayant chaque constante d'acidité pKa supérieure à 1,5, c) on effectue une étape de séchage à une température inférieure à 200°C sans le calciner ultérieurement, de manière à obtenir un catalyseur réjuvéné. [0011] La demanderesse a en effet constaté que la mise en oeuvre de ce procédé de réju- vénation permettait d'obtenir un catalyseur d'hydrotraitement et/ou d'hydrocraquage avec des performances catalytiques améliorées par rapport au catalyseur régénéré. [0012] Typiquement, grâce à l'amélioration de l'activité, la température nécessaire pour atteindre une teneur en soufre ou azote souhaitée (par exemple 10 ppm de soufre dans 3 le cas d'une charge gazole, en mode ULSD ou Ultra Low Sulfur Diesel selon la terminologie anglo-saxonne) est proche de celle du catalyseur frais. [0013] Sans être lié à aucune théorie, il semble que la combinaison de l'acide phosphorique avec un acide organique ayant une constante d'acidité pKa supérieure à 1,5, c'est-à-dire un acide organique pas trop fort, permet d'observer un effet synergique au niveau de l'activité catalytique qui n'est pas prévisible lorsque l'on utilise l'acide phosphorique ou l'acide organique seul. [0014] La réjuvénation en présence de deux acides spécifiques semble permettre une bonne dissolution et redistribution des phases métalliques afin de récupérer une dispersion proche du catalyseur frais et donc une activité proche du catalyseur frais, et ceci sans qu'il soit forcément nécessaire de rajouter des métaux de la phase active. [0015] Selon une variante, l'acide organique est choisi parmi l'acide acétique, l'acide maléique, l'acide malique, l'acide malonique, l'acide gluconique, l'acide tartrique, l'acide citrique, l'acide y-cétovalérique, l'acide lactique, l'acide pyruvique, l'acide ascorbique ou l'acide succinique. [0016] Selon une variante, l'acide organique est un acide organique ayant chaque constante d'acidité pKa supérieure à 3,5. [0017] Selon une variante, le rapport molaire acide organique ajouté par métal/métaux du groupe VIB présent dans le catalyseur régénéré est compris entre 0,01 à 5 mol/mol. [0018] Selon une variante, le rapport molaire phosphore ajouté par métal du groupe VIB déjà présent dans le catalyseur régénéré est compris entre 0,01 à 5 mol/mol. [0019] Selon une variante, le catalyseur frais a une teneur en métal du groupe VIB comprise entre 1 et 40 % poids d'oxyde dudit métal du groupe VIB par rapport au poids du catalyseur et une teneur totale en métal du groupe VIII comprise entre 1 et 10% poids d'oxyde dudit métal du groupe VIII pal- rapport au poids du catalyseur. [0020] Selon une variante, le catalyseur frais contient du phosphore, la teneur totale en phosphore étant comprise entre 0,1 et 20% poids exprimé en PX), par rapport au poids total du catalyseur. [0021] Selon une variante, le support d'oxyde du catalyseur réjuvéné est choisi parmi les alumines, la silice, les silices alumine ou encore les oxydes de titane ou de magnésium utilisés seul ou en mélange avec l'alumine ou la silice alumine. [0022] Selon une variante, l'étape b) comprend en outre la mise en contact du catalyseur régénéré avec au moins un composé comportant un métal du groupe VIB et au moins un composé comportant un métal du groupe VIII. [0023] Selon cette variante, le rapport molaire du métal du groupe VIB ajouté par métal du groupe VIB déjà présent dans le catalyseur régénéré est compris entre 0,05 et 2,5 mol/ mol, et le rapport molaire du métal du groupe VIII ajouté par métal du groupe VIII déjà présent dans le catalyseur régénéré est compris entre 0,01 et 2,5 mol/mol. 100241 Selon une variante, l'étape de régénération est précédée d'une étape de déshuilage qui comprend la mise en contact d'un catalyseur au moins partiellement usé issu (l'un procédé d'hydrotraitement et/ou d'hydrocraquage avec un courant de gaz inerte à une température comprise entre 300°C et 400°C. [0025] Selon une variante, le catalyseur réjuvéné est soumis à une étape de sulfuration après l'étape c). [0026] L'invention concerne également l'utilisation du catalyseur réjuvéné préparé selon le procédé de l'invention dans un procédé d'hydrotraitement et/ou d'hydrocraquage de coupes hydrocarbonées. [0027] Dans la suite, les groupes d'éléments chimiques sont donnés selon la classification CAS (CRC Handbook of Chemistry and Physics, éditeur CRC press, rédacteur en chef D.R. Lidc, 81,rne édition, 2000-2001). Par exemple, le groupe VIII selon la classification CAS correspond aux métaux des colonnes 8, 9 et 10 selon la nouvelle classification IUPAC. [0028] On entend par hydrotraitement des réactions englobant notamment r hydrodesulfuration (HDS), hydrodeazotation (HDN) et l'hydrogénation des aromatiques (HDA). Description de l'invention [0029] Le catalyseur réjuvéné obtenu par le procédé selon l'invention est issu d'un ca- talyseur au moins partiellement usé, lui-même issu d'un catalyseur frais, utilisé dans un procédé d'hydrotraitement et/ou d'hydrocraquage de coupes hydrocarbonées pendant une certaine période de temps et qui présente une activité sensiblement inférieure au catalyseur frais ce qui nécessite son remplacement. [0030] Catalyseur frais [0031] Le catalyseur frais utilisé dans un procédé d'hydrotraitement et/ou d'hydrocraquage de coupes hydrocarbonées est connu de l'homme du métier. Il comprend au moins un métal du groupe VII1, au moins un métal du groupe VIB, un support d'oxyde et option- nellement du phosphore et/ou un composé organique tel que décrit ci-dessous. [0032] Le métal du groupe VIB présent dans la phase active du catalyseur frais est préféren- tiellement choisi parmi le molybdène et le tungstène. Le métal du groupe VIII présent dans la phase active du catalyseur frais est préférentiellement choisi parmi le cobalt, le nickel et le mélange de ces deux éléments. La phase active du catalyseur frais est choisie de préférence dans le groupe formé par la combinaison des éléments nickel-molybdène, cobalt-molybdène, nickel-tungstène, nickel-molybdène-tungstène et nickel-cobalt-molybdène, et de manière très préférée la phase active est constituée de cobalt et de molybdène, de nickel et de molybdène, de nickel et de tungstène ou d'une combinaison nickel-molybdène-tungstène. [0033] La teneur en métal du groupe VIII est comprise entre 1 et 10 c/c poids, de préférence entre 15 et 9 % poids, et de manière plus préférée entre 2 et 8 % poids expri nié en oxyde de métal du groupe VIII par rapport au poids total du catalyseur frais. [0034] La teneur en métal du groupe VIB est comprise entre 1 et 40 % poids, de préférence entre 1 et 35 % poids, et de manière plus préférée entre 2 et 30 % poids exprimé en oxyde de métal du groupe VIB par rapport au poids total du catalyseur frais. [0035] Le rapport molaire métal du groupe VIII sur métal du groupe VIB du catalyseur frais est généralement compris entre 0,1 et 0,8, de préférence compris entre 0,15 et 0,6. [0036] Optionnellement, le catalyseur frais peut présenter en outre une teneur en phosphore généralement comprise entre 0,1 et 20% poids de P205 par rapport au poids total de catalyseur frais, de préférence comprise entre 0,2 et 15% poids de P205, de manière très préférée comprise entre 0,3 et 11% poids de P205. Par exemple, le phosphore présent dans le catalyseur frais est combiné avec le métal du groupe VIB et éventuellement avec également le métal du groupe VIII sous la forme d'hétéropolyanions. [0037] Par ailleurs, le rapport molaire phosphore/(métal du groupe VIB) est généralement compris entre 0,08 et 1, de préférence compris entre 0,1 et 0,9, et de manière très préférée compris entre 0,15 et 0,8. [0038] Le support d'oxyde du catalyseur frais est habituellement un solide poreux choisi dans le groupe constitué par : les alumines, la silice, les silices alumine ou encore les oxydes de titane ou de magnésium utilisés seul ou en mélange avec l'alumine ou la silice alumine. De préférence, le support d'oxyde est un support à base d'alumine ou de silice ou de silice-alumine. [0039] Lorsque le support d'oxyde est à base d'alumine, il contient plus de 50 % poids d'alumine par rapport au poids total du support et, de façon générale, il contient uniquement de l'alumine ou de la silice-alumine telle que définie ci-dessous. [0040] De préférence, le support d'oxyde comprend de l'alumine, et de préférence de l'alumine extrudée. De préférence, l'alumine est l'alumine gamma. [0041] Le support d'alumine présente avantageusement un volume poreux total compris entre 0,1 et 1,5 cin'.g ', de préférence entre 0,4 et 1,1 cmig '. Le volume poreux total est mesuré par porosimétrie au mercure selon la norme ASTM D4284 avec un angle de mouillage de 140°, telle que déciite dans l'ouvrage Rouquerol F. ; Rouquerol J.; Singh K. « Adsorption by Powders & Porous Solids : Principle, methodology and applications », Academie Press, 1999, par exemple au moyen d'un appareil modèle Autopore IIITM de la marque MicromeriticsTM. [0042] La surface spécifique du support d'alumine est avantageusement comprise entre 5 et 400 m2.g-', de préférence entre 10 et 350 in2.g de manière plus préférée entre 40 et 350 m2.g '. La surface spécifique est déterminée dans la présente invention par la méthode B.E.T selon la norme ASTM D3663, méthode décrite dans le même ouvrage cité ci-dessus. 6 [0043] Dans un autre cas préféré, le support d'oxyde est une silice-alumine contenant au moins 50 % poids d'alumine par rapport au poids total du support. La teneur en silice dans le support est d'au plus 50% poids par rapport au poids total du support, le plus souvent inférieure ou égale à 45% poids, de préférence inférieure ou égale à 40%. [0044] Les sources de silicium sont bien connues de l'Homme du métier. On peut citer à titre d'exemple l'acide silicique, la silice sous forme de poudre ou sous forme colloïdale (sol de silice), le tétraéthylorthosilicate Si(0E04. [0045] Lorsque le support dudit catalyseur est à base de silice, il contient plus de 50 % poids de silice par rapport au poids total du support et, de façon générale, il contient uniquement de la silice. [0046] Selon une variante particulièrement préférée, le support d'oxyde est constitué d'alumine, de silice ou de silice-alumine. [0047] Le support d'oxyde peut aussi avantageusement contenir en outre de 0,1 à 80% poids, de préférence de 0,1 à 50% poids de zéolithe par rapport au poids total du support. Dans ce cas, toutes les sources de zéolithe et toutes les méthodes de préparations associées connues de l'Homme du métier peuvent être incorporées. De préférence, la zéolithe est choisie parmi le groupe EAU, BEA, ISV, IWR, IWW, ME!, UWY et de manière préférée, la zéolithe est choisie parmi le groupe EAU et BEA, telle que la zéolithe Y et/ou bêta, et de manière particulièrement préférée telle que la zéolithe USY et/ou bêta. [0048] Le support se présente avantageusement sous forme de billes, d'extrudés, de pastilles ou d'agglomérats irréguliers et non sphériques dont la forme spécifique peut résulter d'une étape de concassage. [0049] Le catalyseur fi-ais peut également comprendre en outre au moins un composé organique contenant de l'oxygène et/ou de l'azote et/ou du soufre avant sulfuration. De tels additifs sont connus. Généralement, le composé organique est choisi parmi un composé comportant une ou plusieurs fonctions chimiques choisies parmi une fonction carboxylique, alcool, thiol, thioéther, sulfone, sulfoxyde, éther, aldéhyde, cétone, ester, carbonate, amine, nitrile, imide, oxime, urée et amide ou encore les composés incluant un cycle furanique ou encore les sucres. [0050] Le composé organique contenant de l'oxygène peut être l'un ou plusieurs choisis paimi les composés comportant une ou plusieurs fonctions chimiques choisies parmi une fonction carboxylique, alcool, éther, aldéhyde, cétone, ester ou carbonate ou encore les composés incluant un cycle t'uranique ou encore les sucres. A titre d'exemple, le composé organique contenant de l'oxygène peut être l'un ou plusieurs choisis dans le groupe constitué par l'éthylèneglycol, le diéthylèneglycol, le triéthylèneglycol, un polyéthylèneglycol (avec un poids moléculaire compris entre 200 et 1500 g/mol), le propylèneglycol, le 2-butoxyéthanol, 2-(2-butoxyéthoxy)éthanol, 7 2-(2-méthoxyéthoxy)éthanol, le triéthylèneglycoldiméthyléther, le glycérol, r acetophenonc, la 2,4-pentanedione, la pentanone, l'acide acétique, l'acide maléique, l'acide malique, l'acide malonique, l'acide oxalique, l'acide gluconique, l'acide tartrique, l'acide citrique, l'acide y-cétovalérique, un succinatc de dialkylc Cl -C4, et plus particulièrement le succinatc de diméthyle, l'acétoacétate de méthyle, r acetoacetate d'éthyle, le 3-oxobutanoate de 2-méthoxyéthyle, le 3-oxobutanoate de 2-tnéthacryloyloxyéthyle, le dibenzofurane, un éther couronne, l'acide orthophtalique, le glucose, le fructose, le saccharose, le sorbitol, le xylitol, la yvalérolactonc, la 2-acétylbutyrolactone, le carbonate de propylène, le 2-furaldéhyde (aussi connu sous le nom furfural), le 5-hydroxyméthylfurfural (aussi connu sous le nom 5-(hydroxyméthyl)-2-furaldéhyde ou 5-HMF), le 2-acétylfurane, le 5-méthy1-2-furaldéhyde, le 2-furoate de méthyle, l'alcool furfuryl igue (aussi connu sous le nom furfuranol), l'acétate de furfurylc, l'acide ascorbique, le lactate de butyle, le butyryllactatc de butyle, le 3-hydroxybutanoate d'éthyle, le 3-éthoxypropanoate d'éthyle, le 3-méthoxypropanoate de méthyle, l'acétate de 2-éthoxyéthyle, l'acétate de 2-butoxyéthyle, l'acrylatc de 2-hydroxyéthyle, le méthacrylate de 2-hydroxyéthyle, et la 5-méthy1-2(3H)-furanone. [0051] Le composé organique contenant de l'azote peut être l'un ou plusieurs choisis parmi les composés comportant une ou plusieurs fonctions chimiques choisies parmi une fonction amine ou nitrile. A titre d'exemple, le composé organique contenant de l'azote peut être l'un ou plusieurs choisis dans le groupe constitué par l'éthylènediamine, la diéthylènetriamine, l'hexaméthylènediamine, la triéthylènetétramine, la tétraéthylènepentamine, la pentaéthylènehexamine, l'acétonitrile, l'octylarnine, la guanidine ou un carbazole. [0052] Le composé organique contenant de l'oxygène et de l'azote peut être l'un ou plusieurs choisis parmi les composés comportant une ou plusieurs fonctions chimiques choisies parmi une fonction acide carboxylique, alcool, éther, aldéhyde, cétone, ester, carbonate, amine, nitrile, imide, amide, urée ou oxime. A titre d'exemple, le composé organique contenant de l'oxygène et de l'azote peut être l'un ou plusieurs choisis dans le groupe constitué par l'acide 1,2-cyclohexanediaminetétraacétique, la monoéthanolamine (MEA), la 1-méthy1-2-pynolidinone, le diméthylformamide, l'acide éthylènediarninetétraacétique (EDTA), l'alanine, la glycine, l'acide nitrilotriacétique (NTA), l'acide N-(2-hydroxyéthyl)éthylènediamine-N,M,M-triacétique (HEDTA), l'acide diéthylène-triaminepentaacétique (DTPA), la tétraméthylurée, l'acide glutamique, le diméthylglyoxime, la bicine, la tricine, le cyanoacétate de 2-méthoxyéthyle, la 1-éthy1-2-pyrrolidinone, la 1-viny1-2-pyrrolidinone, la 1,3-diméthy1-2-imidazolidinone, la 1-(2-hydroxyéthyl)-2-pyrrolidinone, la 1-(2-hych-oxyéthyl)-2,5-pyn-olidinedione, la 1-méthy1-2-pipéridinone, la 1-acéty1-2-azépanone, la 1-viny1-2-azépanone et l'acide 8 4-aminobutanoïque. [0053] Le composé organique contenant du soufre peut être l'un ou plusieurs choisis parmi les composés comportant une ou plusieurs fonctions chimiques choisies parmi une fonction thiol, thioéther, sulfonc ou sulfoxydc. A titre d'exemple, le composé organique contenant du soufre peut être l'un ou plusieurs choisis dans le groupe constitué par l'acide thioglycol igue, le 2,2'-thiodiéthanol, l'acide 2-hydroxy-4-méthylthiobutanoïque, un dérivé sulfoné d'un benzothiophène ou un dérivé sulfoxydé d'un benzothiophène, le 3-(méthylthio)propanoate de méthyle et le 3-(méthylthio)propanoate d'éthyle. [0054] De préférence, le composé organique contient de l'oxygène, de manière préférée il est choisi parmi la y-valérolactonc, la 2-acétylbutyrolactone, le triéthylèneglycol, le diéthylèneglycol, l'éthylèneglycol, l'acide éthylènediaminetétra-acétique (EDTA), l'acide maléique, l'acide maloniquc, l'acide citrique, l'acide gluconique, le succinatc de diméthyle, le glucose, le fructose, le saccharose, le sorbitol, le xylitol, l'acide ycétovalérique, le diméthylformamide, la 1-méthy1-2-pyrrolidinone, le carbonate de propylène, le 3-oxobutanoate de 2-méthoxyéthyle, la bicinc, la tricinc, le 2-furaldéhyde (aussi connu sous le nom furfural), le 5-hydroxym6thylfurfural (aussi connu sous le nom 5-(hydroxyméthyl)-2-furaldéhyde ou 5-HMF), le 2-acétylfuranc, le 5-méthy1-2-furaldéhyde, l'acide ascorbique, le lactate de butyle, le 3-hydroxybutanoate d'éthyle, le 3-éthoxypropanoate d'éthyle, l'acétate de 2-6thoxyéthyle, l'acétate de 2-butoxyéthyle, l'acrylate de 2-hychoxyéthyle, la 1-viny1-2-pyn-olidinone, la i,3-diméthyl-2-irnidazolidinone, la i-(2-hydroxyéthyl)-2-pyrrolidinone, la 1-(2-hydroxyéthyl)-2,5-pyrrolidinedione, la 5-méthy1-2(3H)-furanone, la 1-méthy1-2-pipéridinone et l'acide 4-aminobutanoïque. [0055] La teneur en composé(s) organique(s) contenant de l'oxygène et/ou de l'azote et/ou du soufre sur le catalyseur frais est comprise entre 1 et 30 % poids, de préférence entre 1,5 et 25% poids, et de manière plus préférée entre 2 et 20 % poids par rapport au poids total du catalyseur frais. [0056] La préparation du catalyseur fi-ais est connue et comprend généralement une étape d'imprégnation des métaux du groupe VIII et du groupe VIB et éventuellement du phosphore et/ou du composé organique sur le support d'oxyde, suivie d'un séchage, puis d'une calcination optionnelle permettant d'obtenir la phase active sous leurs formes oxydes. Avant son utilisation dans un procédé d'hydrotraitement et/ou d'hydrocraquage de coupes hydrocarbonées, le catalyseur frais est généralement soumis à une sulfuration afin de former l'espèce active telle que décrite ci-dessous. [0057] Selon une variante de l'invention, préférée lorsqu'un composé organique est présent, le catalyseur frais n'a pas subi de calcination lors de sa préparation, c'est-à-dire que le précurseur catalytique imprégné n'a pas été soumis à une étape de traitement thermique 9 à une température supérieure à 200°C sous une atmosphère inerte ou sous une atmosphère contenant de l'oxygène, en présence d'eau ou non. [0058] Selon une autre variante de l'invention, le catalyseur frais a subi une étape de cal- cination lors de sa préparation, c'est-à-dire que le précurseur catalytique imprégné a été soumis à une étape de traitement thermique à une température comprise entre 200 et 1000°C et de préférence entre 250 et 750C, pendant une durée typiquement comprise entre 15 minutes et 10 heures, sous une atmosphère inerte ou sous une atmosphère contenant de l'oxygène, en présence d'eau ou non. [0059] Au cours du procédé d'hydrotraitement et/ou d'hydrocraquage de coupes hydro- carbonées, du coke et du soufre ainsi que d'autres contaminants issus de la charge tels que le silicium, l'arsenic et des métaux se forment et/ou se déposent sur le catalyseur et transforment le catalyseur frais en un catalyseur au moins partiellement usé. [0060] On entend par un catalyseur au moins partiellement usé un catalyseur qui sort d'un procédé d'hydrotraitement effectué dans les conditions telles que décrites ci-dessous et qui n'a pas subi de traitement thermique sous un gaz contenant de l'air ou de l'oxygène à une température supérieure à 200°C (souvent aussi appelée étape de régénération). Il peut avoir subi un déshuilage. [0061] Le catalyseur au moins partiellement usé est composé du support d'oxyde et de la phase active formée d'au moins un métal du groupe VIB et d'au moins un métal du groupe VIII et optionnellement du phosphore du catalyseur frais, ainsi que du carbone, du soufre et optionnellement d'autres contaminants issus de la charge tels que le silicium, l'arsenic et des métaux. [0062] Les teneurs en métal du groupe VIB, en métal du groupe VIII et en phosphore dans le catalyseur frais, au moins partiellement usé, régénéré ou réjuvéné sont exprimées en oxydes après correction de la perte au feu de l'échantillon de catalyseur à 550°C pendant deux hem-es en four à moufle. La perte au feu est due à la perte d'humidité, de carbone, de soufre et/ou d'autres contaminants. Elle est déterminée selon l'ASTM D7348. [0063] Les teneurs en métal du groupe VIB, en métal du groupe VIII et optionnellement en phosphore dans le catalyseur au moins partiellement usé sont sensiblement identiques aux teneurs du catalyseur frais dont il est issu. [0064] On notera que le terme "coke" ou « carbone » dans la présente demande désigne une substance à base d'hydrocarbures déposée sur la surface du catalyseur d'hydrotraitement au moins partiellement usé lors de son utilisation, fortement cyclisée et condensée et ayant une apparence similaire au graphite. [0065] Le catalyseur au moins partiellement usé contient notamment du carbone à une teneur généralement supérieure ou égale à 2 % poids, de préférence comprise entre 2% et 25% poids, et de manière encore plus préférée comprise entre 4 et 16 % poids par rapport au poids total du catalyseur au moins partiellement usé. [0066] Régénération (étape a) [0067] Le procédé de réjuvénation selon l'invention du catalyseur au moins partiellement usé comprend une étape d'élimination du coke et du soufre (étape de régénération). En effet, selon l'étape a) du procédé selon l'invention, on régénère le catalyseur au moins partiellement usé dans un flux de gaz contenant de l'oxygène à une température comprise entre 300°C et 550°C de manière à obtenir un catalyseur régénéré. [0068] Même si cela est possible, la régénération n'est de préférence pas réalisée en conservant le catalyseur chargé dans le réacteur d'hydrotraitement (régénération in-situ). De préférence, le catalyseur au moins partiellement usé est donc extrait du réacteur et envoyé dans une installation de régénération afin d'effectuer la régénération dans ladite installation (régénération ex-situ). [0069] L'étape a) de régénération est de préférence précédée d'une étape de déshuilage. L'étape de déshuilage comprend généralement la mise en contact du catalyseur au moins partiellement usé avec un courant de gaz inerte (c'est-à-dire essentiellement exempt d'oxygène), par exemple dans une atmosphère d'azote ou analogue, à une température comprise entre 300°C et 400°C, de préférence comprise entre 300°C et 350°C. Le débit de gaz inerte en termes de débit par unité de volume du catalyseur est de 5 à 150 NL.L '.h ' pendant 3 à 7 heures. [0070] En variante, l'étape de déshuilage peut être réalisée par des hydrocarbures légers, par traitement à la vapeur ou tout autre procédé analogue. [0071] L'étape de déshuilage permet d'éliminer les hydrocarbures solubles qui pourraient s'avérer dangereux dans l'étape de régénération, car présentant des risques d'inflammabilité sous atmosphère oxydante. [0072] L'étape a) de régénération est généralement effectuée dans un flux de gaz contenant de l'oxygène, généralement de l'air. La teneur en eau est généralement comprise entre 0 et 50% poids. Le débit de gaz en termes de débit par unité de volume du catalyseur au moins partiellement usé est de préférence de 20 à 2000 NL.L '.h ', plus préférablement de 30 à 1000 NL.L '.h ', et de manière particulièrement préférée de 40 à 500 NL.L '.h La durée de la régénération est de préférence de 2 heures ou plus, plus préférablement de 2,5 heures ou plus, et de manière particulièrement préférée de 3 heures ou plus. La régénération du catalyseur au moins partiellement usé est généralement réalisée à une température comprise entre 300°C et 550°C, de préférence comprise entre 320 et 520°C, de manière préférée comprise entre 400 et 510°C, et de manière particulièrement préférée comprise entre 420°C et 500°C. [0073] Le catalyseur régénéré est composé du support d'oxyde et de la phase active formée d'au moins un métal du groupe VIB et d'au moins un métal du groupe VIII et optionnellement du phosphore du catalyseur frais. Suite à la régénération, la fonction hy- 11 drogénante comprenant les métaux du groupe VIB et du groupe VIII du catalyseur régénéré se trouve sous une forme oxyde. [0074] Les teneurs en métal du groupe VIB, en métal du groupe VIII et optionnellement en phosphore dans le catalyseur régénéré sont sensiblement identiques aux teneurs du catalyseur au moins partiellement usé et aux teneurs du catalyseur frais dont il est issu. [0075] Le catalyseur régénéré se caractérise par une surface spécifique comprise entre 5 et 400 m2/g, de préférence comprise entre 10 et 350 m2/g, de préférence comprise entre 40 et 350 m2/g, de manière très préférée comprise entre 150 et 340 m2/g. [0076] Le volume poreux du catalyseur régénéré est généralement compris entre 0,1 cm3/g et 1,5 cm3/g, de préférence compris entre 0,3 cm3/g et 1,1 cm3/g. [0077] Le catalyseur régénéré obtenu dans l'étape a) de régénération contient du carbone résiduel à une teneur inférieure à 2% poids par rapport au poids total du catalyseur régénéré, de préférence comprise entre 0,1% et 2% poids par rapport au poids total du catalyseur régénéré, préférentiellement comprise entre 0,1% et 1% poids et de manière particulièrement préférée entre 0,1% et 0,5% poids. Le catalyseur régénéré peut aussi ne pas contenir de carbone résiduel. [0078] On notera que le terme "carbone résiduel" dans la présente demande signifie du carbone (coke) restant dans le catalyseur régénéré après régénération du catalyseur d'hydrotraitement usé. Cette teneur en carbone résiduel dans le catalyseur d'hydrotraitement régénéré est mesurée par analyse élémentaire selon la norme ASTMD 5373. [0079] Le catalyseur régénéré peut contenir du soufre résiduel à une teneur inférieure à 5 % poids par rapport au poids total du catalyseur régénéré, de préférence comprise entre 0,1% et 3 % poids par rapport au poids total du catalyseur régénéré, préférentiellement comprise entre 0,1% et 2% poids et de manière particulièrement préférée entre 0,1% et 0.8% poids. Le catalyseur régénéré peut aussi ne pas contenir de soufre résiduel. Cette teneur en soufre résiduel dans le catalyseur d'hydrotraitement régénéré est mesurée par analyse élémentaire selon ASTM D5373. [0080] Optionnellement, le catalyseur régénéré peut présenter en outre une faible teneur en contaminants issus de la charge traitée par le catalyseur frais dont il est originaire tels que le silicium, l'arsenic, et des métaux tels que du nickel, du vanadium, du fer. [0081] De préférence, la teneur en silicium (outre celui éventuellement présent sur le ca- talyseur frais) est inférieure à 2% poids et de manière très préférée inférieure à 1% poids par rapport au poids total du catalyseur régénéré. [0082] De préférence, la teneur en arsenic est inférieure à 2000 ppm poids et de manière très préférée inférieure à 1000 ppm poids par rapport au poids total du catalyseur régénéré. [0083] De préférence, la teneur pour chaque métaux, nickel, vanadium, fer, est inférieure à 1% poids et de manière très préférée inférieure à 5000 ppm poids par rapport au poids 12 total du catalyseur régénéré. [0084] Réjuvénation (étape h) [0085] Le procédé de réjuvénation selon l'invention comprend après l'étape a) de régé- nération une étape b) selon laquelle on met en contact ledit catalyseur régénéré avec de l'acide phosphorique et un acide organique ayant chaque constante d'acidité pKa supérieure à 1,5. [0086] L'acide organique peut contenir une ou plusieurs fonctions carboxyliques, chaque constante d'acidité étant supérieure à 1,5 et de préférence supérieure à 3,0, et de manière particulièrement préférée supérieure à 3,5 . La constante d'acidité est mesurée à 25°C dans de l'eau. L'acide organique peut contenir en plus de la ou des fonctions carboxyliques d'autres fonctions chimiques de type alcool, éther, aldéhyde, cétone ou ester. [0087] L'acide organique est de préférence choisi parmi l'acide acétique, l'acide maléique, l'acide malique, l'acide malonique, l'acide gluconique, l'acide tartrique, l'acide citrique, l'acide y-cétovalérique, l'acide lactique, l'acide pyruvique, l'acide ascorbique ou encore l'acide succiniquc, et de manière préférée, l'acide organique est choisi parmi l'acide acétique, l'acide citrique et l'acide y-cétovalérique. Ces acides ont les constantes d'acidités suivantes : [0088] acide acétique pK' = 4,76 [0089] acide maléique pKal = 1,89 pK'2 = 6,23 [0090] acide malique pK', = 3,46 pK'2 = 5,10 [0091] acide malonique pK', = 2,85 pK'2 = 5,70 [0092] acide gluconique pK' = 3,86 [0093] acide tartrique pK',= 2,50 pl('2= 4,20 [0094] acide citrique pK',= 3,13 pK32 = 4,76 pKa3= 6,40 [0095] acide y-cétovalérique pK', = 4,64 [0096] acide lactique plça= 3,86 [0097] acide pyruvique pK' = 2,49 [0098] acide ascorbique pKal = 4,10 pl('2= 11,80 [0099] acide succinique pK', = 4,21 pl('2= 5,64. [0100] L'acide organique est avantageusement introduit dans une solution d'imprégnation dans une quantité correspondant : - à un rapport molaire acide organique ajouté par métal/métaux du groupe VIB présent dans le catalyseur régénéré compris entre 0,01 à 5 mol/mol, de préférence compris entre 0,05 à 3 mol/mol, de manière préférée compris entre 0,05 et 2 mol/mol et de manière très préférée, compris entre 0,1 et 1.5 mol/mol, et - à un rapport molaire acide organique ajouté par métal/métaux du groupe VIII présent dans le catalyseur régénéré compris entre 0,02 à 17 mol/mol, de préférence 13 compris entre 0,1 à 10 mol/mol, de manière préférée compris entre 0,15 et 5 mol/mol et de manière très préférée, compris entre 0,2 et 3,5 mol/mol. [0101] Lorsque plusieurs acides organiques sont présents, les différents rapports molaires s'appliquent pour chacun des acides organiques présents. [0102] Quant à l'acide phosphorique, celui-ci est avantageusement introduit dans la solution d'imprégnation dans une quantité correspondant à un rapport molaire phosphore ajouté par métal du groupe VIB déjà présent dans le catalyseur régénéré compris entre 0,01 à 5 mol/mol, de préférence compris entre 0,05 à 3 mol/mol, de manière préférée compris entre 0,05 et 2 mol/mol et de manière très préférée, compris entre 0,1 et 1,5 mol/mol. [0103] L'étape b) de mise en contact dudit catalyseur régénéré avec une solution d'imprégnation contentant de l'acide phosphorique et un acide organique ayant chaque constante d'acidité pKa supérieure à 1,5 peut être réalisée soit par imprégnation en slurry, soit par imprégnation en excès, soit par imprégnation à sec, soit par tous autres moyens connus de l'Homme du métier. [0104] L'imprégnation à l'équilibre (ou en excès), consiste à immerger le support ou le ca- talyseur dans un volume de solution (souvent largement) supérieur au volume poreux du support ou du catalyseur en maintenant le système sous agitation pour améliorer les échanges entre la solution et le support ou catalyseur. Un équilibre est finalement atteint après diffusion des différentes espèces dans les pores du support ou catalyseur. La maitrisc de la quantité d'éléments déposés est assurée par la mesure préalable d'une isotherme d'adsorption qui relie la concentration des éléments à déposer contenus dans la solution à la quantité des éléments déposés sur le solide en équilibre avec cette solution. [0105] L'imprégnation à sec consiste, quant à elle, à introduire un volume de solution d'imprégnation égal au volume poreux du support ou du catalyseur. L'imprégnation à sec permet de déposer sur un support ou catalyseur donné l'intégralité des métaux et additifs contenus dans la solution d'imprégnation. [0106] L'étape a) peut être avantageusement effectuée par une ou plusieurs imprégnation en excès de solution ou de préférence par une ou plusieurs imprégnation à sec et de manière très préférée par une seule imprégnation à sec dudit catalyseur au moins partiellement usé, à l'aide de la solution d'imprégnation. [0107] L'acide phosphorique et l'acide organique peuvent être introduits ensemble en une seule étape d'imprégnation (co-imprégnation) ou indépendamment en plusieurs étapes d'imprégnation, et ceci dans n'importe quel ordre. [0108] La solution d'imprégnation est de préférence une solution aqueuse comprenant l'acide phosphorique et au moins un acide organique ayant chaque constante (l'acidité pKa supérieure à 1,5. [0109] Selon une variante, la mise en contact de l'étape b) est effectuée par la mise en 14 contact du catalyseur régénéré avec une solution d'imprégnation, de préférence aqueuse, qui ne contient que de l'acide phosphorique et au moins un acide organique ayant chaque constante d'acidité pKa supérieure à 1,5. [0110] Bien que l'ajout de métaux sur le catalyseur régénéré ne soit pas nécessaire pour obtenir une activité catalytique du catalyseur réjuvéné proche au catalyseur frais, il peut être avantageux dans certain cas d'ajouter des précurseurs métalliques dans la solution d'imprégnation de la réjuvénation. [0111] Ainsi, selon une deuxième variante, l'étape b) de mise en contact peut également comprendre la mise en contact du catalyseur régénéré avec au moins un composé comportant un métal du groupe VIB et/ou au moins un composé comportant un métal du groupe VIII, en plus de l'acide phosphorique et l'acide organique ayant chaque constante d'acidité pKa supérieure à 1,5. [0112] Le métal du groupe VIB introduit est préférentiellement choisi parmi le molybdène et le tungstène. Le métal du groupe VIII introduit est préférentiellement choisi parmi le cobalt, le nickel et le mélange de ces deux éléments. De préférence, on choisit la combinaison des éléments nickel-molybdène, cobalt-molybdène, nickel-tungstène, nickelmolybdène-tungstène et nickel-cobalt-molybdène, et de manière très préférée la phase active est constituée de cobalt et de molybdène, de nickel et de molybdène, de nickel et de tungstène ou d'une combinaison nickel-molybdène-tungstène. [0113] Le métal du groupe VIB introduit et/ou le métal du groupe VIII introduit peuvent être identiques ou non aux métaux déjà présents dans le catalyseur régénéré. [0114] A titre d'exemple, parmi les sources de molybdène, on peut utiliser les oxydes et hy- droxydes, les acides molybdiques et leurs sels en particulier les sels d'ammonium tels que le molybdate d'ammonium, l'heptamolybdate d'ammonium, l'acide phosphomolybdique (HIPMo12040), et leurs sels, et éventuellement l'acide silicomolybdique (H4 SiMo12040) et ses sels. Les sources de molybdène peuvent être également tout hétéropolycomposé de type Keggin Keggin lacunaire, Keggin substitué, Dawson, Anderson, Strandberg, par exemple. On utilise de préférence le trioxyde de molybdène et les hétéropolycomposés de type Keggin, Keggin lacunaire, Keggin substitué et Strandberg. [0115] Les précurseurs de tungstène qui peuvent être utilisés sont également bien connus de l'homme du métier. Par exemple, parmi les sources de tungstène, on peut utiliser les oxydes et hydroxydes, les acides tungstiques et leurs sels en particulier les sels d'ammonium tels que le tungstate d'ammonium, le métatungstate d'ammonium, l'acide phosphotungstique et leurs sels, et éventuellement l'acide silicotungstique (H4SiW12040 ) et ses sels. Les sources de tungstène peuvent également être tout hétéropolycomposé de type Keggin, Keggin lacunaire, Keggin substitué, Dawson, par exemple. On utilise de préférence les oxydes et les sels d'ammonium tel que le métatungstate d'ammonium ou les hétéropolyanions de type Keggin, Keggin lacunaire ou Keggin substitué. [0116] Les précurseurs de cobalt qui peuvent être utilisés sont avantageusement choisis parmi les oxydes, les hydroxydes, les hydroxycarbonates, les carbonates et les nitrates, par exemple. L'hydroxyde de cobalt et le carbonate de cobalt sont utilisés de manière préférée. [0117] Les précurseurs de nickel qui peuvent être utilisés sont avantageusement choisis parmi les oxydes, les hydroxydes, les hydroxycarbonates, les carbonates et les nitrates, par exemple. L'hydroxyde de nickel et l'hydroxycarbonate de nickel sont utilisés de manière préférée. [0118] Lorsqu'on introduit un composé comportant un métal du groupe VIB, le rapport molaire du métal du groupe VIB ajouté par métal du groupe VIB déjà présent dans le catalyseur régénéré est compris entre 0,05 et 2,5 mol/mol, de préférence compris entre 0,05 et 2,0 mol/mol, et de manière encore plus préférée compris entre 0,05 et 1,0 mol/ mol. [0119] Lorsqu'on introduit un composé comportant un métal du groupe VIII, le rapport molaire du métal du groupe VIII ajouté par métal du groupe VIII déjà présent dans le catalyseur régénéré est compris entre 0,01 et 2,5 mol/mol, de préférence compris entre 0,01 et 2,0 mol/mol, et de manière encore plus préférée compris entre 0,05 et 1,0 mol/ mol. [0120] Selon cette deuxième variante, la mise en contact de l'étape h) est effectuée par la mise en contact du catalyseur régénéré avec une solution d'imprégnation, de préférence aqueuse, qui ne contient que l'acide phosphorique, au moins un acide organique ayant chaque constante d'acidité pKa supérieure à 1,5 et au moins un précurseur métallique (c'est-à-dire le ou les composé(s) comportant un métal du groupe VIB et/ou le ou les composé(s) comportant un métal du groupe VIII). [0121] Lorsqu'on souhaite introduire également au moins un composé comportant un métal du groupe VIB et/ou au moins un composé comportant un métal du groupe VIII sur le catalyseur régénéré, l'étape b) de mise en contact comporte plusieurs modes de mises en oeuvre. Ils se distinguent notamment par le moment de l'introduction du mélange d'acides phosphorique et organique qui peut être effectuée soit en même temps que l'imprégnation des métaux (co-imprégnation), soit après l'imprégnation des métaux (post-imprégnation), soit avant l'imprégnation des métaux (pré-imprégnation). De plus, on peut combiner les modes de mise en oeuvre. De préférence, on effectue une coimprégnation. [0122] Avantageusement, après chaque étape d'imprégnation, que ce soit une étape d'imprégnation du mélange d'acides avec ou sans les métaux ou une étape d'imprégnation des métaux seuls, on laisse maturer le catalyseur régénéré imprégné. La maturation permet à la solution d'imprégnation de se disperser de manière homogène au sein du catalyseur régénéré. 16 [0123] Toute étape de maturation est avantageusement réalisée à pression atmosphérique, dans une atmosphère saturée en eau et à une température comprise entre 17°C et 50°C, et de préférence à température ambiante. Généralement une durée de maturation comprise entre dix minutes et quarante-huit heures, de préférence comprise entre trente minutes et quinze heures et de manière particulièrement préférée entre trente minutes et six heures, est suffisante. [0124] Toute solution d'imprégnation décrite dans la présente invention peut comprendre tout solvant polaire connu de l'homme du métier. Ledit solvant polaire utilisé est avantageusement choisi dans le groupe formé par le méthanol, l'éthanol, l'eau, le phénol, le cyclohexanol, pris seuls ou en mélange. Ledit solvant polaire peut également être avantageusement choisi dans le groupe formé par le carbonate de propylène, le DMSO (diméthylsulfoxydc), la N-tnéthylpyrrolidone (NMP) ou le sulfolane, pris seul ou en mélange. De manière préférée, on utilise un solvant protique polaire. Une liste des solvants polaires usuels ainsi que leur constante diélectrique peut être trouvée dans le livre « Solvents and Solvent Effects in Organic Chemistry » C. Rcichardt, Wilcy-VCH, 3ème édition, 2003, pages 472-474. De manière très préférée, le solvant utilisé est l'eau ou l'éthanol, et de manière particulièrement préférée, le solvant est l'eau. Dans un mode de réalisation possible, le solvant peut être absent dans la solution d'imprégnation. [0125] Lorsqu'on effectue plusieurs étapes d'imprégnation, chaque étape d'imprégnation est de préférence suivie d'une étape de séchage intermédiaire à une température inférieure à 200°C, avantageusement comprise entre 50°C et 180°C, de préférence entre 70°C et 150°C, de manière très préférée entre 75°C et 130°C et optionnellement une période de maturation a été observée entre l'étape d'imprégnation et l'étape de séchage intermédiaire. [0126] Séchage (étape c) [0127] Après l'étape de réjuvénation, le catalyseur est soumis à une étape de séchage à une température inférieure à 200°C, avantageusement comprise entre 50°C et 180°C, de préférence entre 70°C et 150°C, de manière très préférée entre 75°C et 130°C, sans étape de calcination ultérieure. [0128] L'étape de séchage est préférentiellement réalisée sous une atmosphère inerte ou sous une atmosphère contenant de l'oxygène. [0129] L'étape de séchage peut être effectuée par toute technique connue de l'Homme du métier. Elle est avantageusement effectuée à pression atmosphérique ou à pression réduite. De manière préférée, cette étape est réalisée à pression atmosphérique. Elle est avantageusement effectuée en lit traversé en utilisant de l'air ou tout autre gaz chaud. De manière préférée, lorsque le séchage est effectué en lit fixe, le gaz utilisé est soit l'air, soit un gaz inerte comme l'argon ou l'azote. De manière très préférée, le séchage 17 est réalisé en lit traversé en présence d'azote et/ou d'air. De préférence, l'étape de séchage a une durée comprise entre 5 minutes et 4 heures, de préférence entre 30 minutes et 4 heures et de manière très préférée entre 1 heure et 3 heures. [0130] Le séchage est conduit de manière à conserver de préférence au moins 30 poids % de l'acide organique introduit lors d'une étape d'imprégnation, de préférence cette quantité est supérieure à 50% poids et de manière encore plus préférée, supérieure à 70 % poids, calculée sur la base du carbone restant sur le catalyseur réjuvéné. [0131] Il est important de souligner que le catalyseur réjuvéné ne subit pas de calcination après l'introduction de l'acide phosphorique et de l'acide organique afin de préserver au moins en partie l'acide organique dans le catalyseur. On entend ici par calcination un traitement thermique sous un gaz contenant de l'air ou de l'oxygène à une température supérieure ou égale à 200°C. [0132] A l'issue de l'étape de séchage, on obtient alors un catalyseur réjuvéné, qui sera de préférence soumis à une étape d'activation optionnelle (sulfuration) pour sa mise en oeuvre ultérieure en procédé d'hydrotraitement et/ou d'hydrocraquage. [0133] Catalyseur réjuvéné [0134] Le catalyseur réjuvéné est composé du support d'oxyde et de la phase active formée d'au moins un métal du groupe VIB et d'au moins un métal du groupe VIII, du phosphore et de l'acide organique. [0135] La teneur totale en métal du groupe VIII (présent dans le catalyseur régénéré et op- tionnellement introduit par imprégnation lors de l'étape b) est comprise entre 1 et 15% poids d'oxyde du métal du groupe VIII par rapport au poids total du catalyseur réjuvéné, de préférence comprise entre 1,5 et 12 % poids, de préférence comprise entre 2 et 10%, poids d'oxyde du métal du groupe VIII par rapport au poids total du catalyseur réjuvéné. [0136] La teneur totale en métal du groupe VIB (présent dans le catalyseur régénéré et op- tionnellement introduit par imprégnation lors de l'étape b) est comprise entre 5 et 45 % poids d'oxyde du métal du groupe VIB par rapport au poids total du catalyseur réjuvéné, de préférence comprise entre 8 et 40 % poids, de manière très préférée comprise entre 10 et 30% poids d'oxyde du métal du groupe VIB pat- rapport au poids total du catalyseur réjuvéné. [0137] Le rapport molaire métal du groupe VIII sur métal du groupe VIB du catalyseur réjuvéné est généralement compris entre 0,1 et 0,8, de préférence compris entre 0,2 et 0,6. [0138] La teneur en acide(s) organique(s) sur le catalyseur réjuvéné est comprise entre 1 et 45 % poids, de préférence entre 2 et 30% poids, et de manière plus préférée entre 3 et 25 % poids par rapport au poids total du catalyseur réjuvéné. [0139] La teneur totale en phosphore (introduit par l'acide phosphorique lors de l'étape b) et 18 éventuellement déjà présent dans le catalyseur régénéré) dans le catalyseur réjuvéné est généralement comprise entre 0,3 et 25% poids de P205 par rapport au poids total de catalyseur, de préférence entre 0,5 et 20% poids de P205 par rapport au poids total de catalyseur, de manière très préférée comprise entre 1 et 15% poids de P205 par rapport au poids total de catalyseur. [0140] Sulfuration (étape optionnelle) [0141] Avant son utilisation pour la réaction d'hydrotraitement et/ou d'hydrocraquage, il est avantageux de transformer le catalyseur réjuvéné obtenu selon le procédé selon l'invention en un catalyseur sulfuré afin de former son espèce active. Cette étape d'activation ou de sulfuration s'effectue par les méthodes bien connues de l'Homme de l'art, et avantageusement sous une atmosphère sulfo-réductrice en présence d'hydrogène et d'hydrogène sulfuré. [0142] A l'issue de l'étape e) du procédé de réjuvénation selon l'invention, ledit catalyseur réjuvéné est donc avantageusement soumis à une étape de sulfuration, sans étape de calcination intermédiaire. [0143] Ledit catalyseur réjuvéné est avantageusement sulfuré de manière ex situ ou in situ. Les agents sulfurants sont le gaz 1-12S, le soufre élémentaire, le CS2, les mercaptans, les sulfures et/ou polysulfures, les coupes hydrocarbonées à point d'ébullition inférieur à 400°C contenant des composes soufres ou tout autre composé contenant du soufre utilisé pour l'activation des charges hydrocarbures en vue de sulfurer le catalyseur. Lesdits composés contenant du soufre sont avantageusement choisis parmi les di-sulfures d'alkyle tel que par exemple le disulfure de diméthyle (DMDS), les sulfures d'alkyle, tel que par exemple le sulfure de diméthyle, les thiols tel que par exemple le n-butylmercaptan (ou 1-butanethiol) et les composés polysulfures de type tertiononylpolysulfure. Le catalyseur peut également être sulfuré par le soufre contenu dans la charge à désulfurer. De manière préférée, le catalyseur est sulfuré in situ en présence d'un agent sulfurant et d'une charge hydrocarbonée. De manière très préférée le catalyseur est sulfuré in situ en présence d'une charge hydrocarbonée additivée de disulfure de diméthyle. [0144] Procédé d'hydrotraitement et/ou hydrocraquage [0145] Enfin, un autre objet de l'invention est l'utilisation du catalyseur réjuvéné selon l'invention dans des procédés d'hydrotraitement et/ou d'hydrocraquage de coupes hydrocarbonées. [0146] Le procédé d'hydrotraitement et/ou d'hydrocraquage de coupes hydrocarbonées peut être réalisé dans un ou plusieurs réacteurs en série du type lit fixe ou du type lit bouillonnant. [0147] Le procédé d'hydrotraitement et/ou d'hydrocraquage de coupes hydrocarbonées est effectué en présence d'un catalyseur réjuvéné. Il peut également être effectué en 19 présence d'un mélange d'un catalyseur réjuvéné et d'un catalyseur frais ou d'un catalyseur régénéré. [0148] Lorsque que le catalyseur frais ou régénéré est présent, il comprend au moins un métal du groupe VIII, au moins un métal du groupe VIB et un support d'oxyde, et optionnellement du phosphore et/ou un composé organique tel que décrits ci-dessus. [0149] La phase active et le support du catalyseur frais ou régénéré peuvent être identiques ou non à la phase active et au support du catalyseur réjuvéné. [0150] La phase active et le support du catalyseur frais peuvent être identiques ou non à la phase active et au support du catalyseur régénéré. [0151] Lorsque le procédé d'hydrotraitement et/ou d'hydrocraquage de coupes hydro- carbonée est effectué en présence d'un catalyseur réjuvéné et d'un catalyseur frais ou régénéré, il peut être réalisé dans un réacteur du type lit fixe contenant plusieurs lits catalytiques. [0152] Dans cc cas, et selon une première variante, un lit catalytique contenant le catalyseur frais ou régénéré peut précéder un lit catalytique contenant le catalyseur réjuvéné dans le sens de la circulation de la charge. [0153] Dans cc cas, et selon une deuxième variante, un lit catalytique contenant le catalyseur réjuvéné peut précéder un lit catalytique contenant le catalyseur frais ou régénéré dans le sens de la circulation de la charge. [0154] Dans cc cas, et selon une troisième variante, un lit catalytique peut contenir un mélange d'un catalyseur réjuvéné et d'un catalyseur frais et/ou d'un catalyseur réjuvéné. [0155] Dans ces cas, les conditions opératoires sont celles déclites ci-dessus. Elles sont gé- néralement identiques dans les différents lits catalytiques à l'exception de la température qui augmente généralement dans un lit catalytique suite à l'exothennie des réactions d'hydrodésulfuration. [0156] Lorsque le procédé d'hydrotraitement et/ou d'hydrocraquage de coupes hydro- carbonée est effectué en présence d'un catalyseur réjuvéné et d'un catalyseur fiais ou régénéré en plusieurs réacteurs en série du type lit fixe ou du type lit bouillonnant, un réacteur peut comprendre un catalyseur réjuvéné alors qu'un autre réacteur peut comprendre un catalyseur frais ou régénéré, ou un mélange d'un catalyseur réjuvéné et d'un catalyseur frais et/ou régénéré, et ceci dans n'importe quel ordre. On peut prévoir un dispositif d'élimination de l'ELS de l'effluent issu du premier réacteur d'hydrodésulfuration avant de traiter ledit effluent dans le deuxième réacteur d'hydrodésulfuration. Dans ces cas, les conditions opératoires sont celles décrites ci-dessus et peuvent être identiques ou non dans les différents réacteurs. [0157] Le catalyseur réjuvéné et ayant de préférence préalablement subi une étape de sul- furation est avantageusement utilisé pour les réactions d'hydrotraitement et/ou d'hydrocraquage de charges hydrocarbonées telles que les coupes pétrolières, les coupes issues du charbon ou les hydrocarbures produits à partir du gaz naturel, éventuellement en mélanges ou encore à partir d'une coupe hydrocarbonée issue de la biomasse et plus particulièrement pour les réactions d'hydrogénation, d'hydrodéazotation, d'hydrodésaromatisation, d'hydrodésulfuration, d' hydrodéoxygénation, d'hydrodémétallation ou d'hydroconversion de charges hydrocarbonées. [0158] Dans ces utilisations, le catalyseur réjuvéné et ayant de préférence préalablement subi une étape de sulfuration présente une activité améliorée par rapport aux catalyseurs de l'art antérieur. Cc catalyseur peut aussi avantageusement être utilisé lors du prétraitement des charges de craquage catalytique ou d'hydrocraquage, ou l'hydrodésulfuration des résidus ou l'hydrodésulfuration poussée des gazoles (ULSD Ultra Law Sulfur Diesel selon la terminologie anglo-saxonne). [0159] Les charges employées dans le procédé d'hydrotraitement sont par exemple des essences, des gazolcs, des gazolcs sous vide, des résidus atmosphériques, des résidus sous vide, des distillats atmosphériques, des distillats sous vide, des fuels lourds, des huiles, des cires et des paraffines, des huiles usagées, des résidus ou des bruts désasphaltés, des charges provenant des procédés de conversions thermiques ou catalytiques, des charges lignocellulosiques ou plus généralement des charges issues de la biomasse, prises seules ou en mélange. Les charges qui sont traitées, et en particulier celles citées ci-dessus, contiennent généralement des hétéroatomes tels que le soufre, l'oxygène et l'azote et, pour les charges lourdes, elles contiennent le plus souvent également des métaux. [0160] Les conditions opératoires utilisées dans les procédés mettant en oeuvre les réactions d'hydrotraitement de charges hydrocarbonées décrites ci-dessus sont généralement les suivantes : le température est avantageusement comprise entre 180 et 450°C, et de préférence entre 250 et 440°C, la pression est avantageusement comprise entre 0,5 et 30 MPa, et de préférence entre 1 et 18 MPa, la vitesse volumique horaire est avantageusement comprise entre 0,1 et 20 h ' et de préférence entre 0,2 et 5 h1, et le rapport hydrogène/charge exprimé en volume d'hydrogène, mesuré dans les conditions normales de température et pression, par volume de charge liquide est avantageusement compris entre 50 1/1 à 5000 1/1 et de préférence 80 à 2000 1/1. [0161] Selon un premier mode d'utilisation, ledit procédé d'hydrotraitement est un procédé d'hydrotraitement, et notamment d'hydrodésulfuration (HDS) d'une coupe gazole réalisé en présence d'au moins un catalyseur réjuvéné selon l'invention. Ledit procédé d'hydrotraitement vise à éliminer les composés soufrés présents dans ladite coupe gazole de façon à atteindre les normes environnementales en vigueur, à savoir une teneur en soufre autorisée jusqu'à 10 ppm. Il permet aussi de réduire les teneurs en aro- 21 matiques et en azote de la coupe gazole à hydrotraiter. [0162] Ladite coupe gazole à hydrotraiter contient de 0,02 à 5,0 % poids de soufre. Elle est avantageusement issue de la distillation directe (ou gazole straight mn selon la terminologie anglo-saxonne), d'une unité de cokéfaction (coking selon la terminologie anglo-saxonne), d'une unité de viscoréduction (visbreaking selon la terminologie anglo-saxonne), d'une unité de vapocraquage (steam cracking selon la terminologie anglo-saxonne), d'une unité d'hydrotraitement et/ou d'hydrocraquage de charges plus lourdes et/ou d'une unité de craquage catalytique (Fluid Catalytic Cracking selon la terminologie anglo-saxonne). Ladite coupe gazole présente préférentiellement au moins 90% des composés dont la température d'ébullition est comprise entre 250°C et 400°C à pression atmosphérique. [0163] Le procédé d'hydrotraitement de ladite coupe gazole est mis en oeuvre dans les conditions opératoires suivantes : une température comprise entre 200 et 400°C, préférentiellement entre 300 et 380°C, une pression totale comprise entre 2 MPa et 10 MPa et plus préférentiellement entre 3 MPa et 8 MPa avec un ratio volume d'hydrogène par volume de charge hydrocarbonée, exprimé en volume d'hydrogène, mesuré dans les conditions normales de température et pression, par volume de charge liquide, compris entre 100 et 600 litres par litre et plus préférentiellement entre 200 et 400 litres par litre et une vitesse volumique horaire (VVH) comprise entre 1 et 10 h ', préférentiellement entre 2 et 8 h '. La VVH correspond à l'inverse du temps de contact exprimée en heure et est définie par le rapport du débit volumique de charge hydrocarbonée liquide par le volume de catalyseur chargé dans l'unité réactionnelle mettant en oeuvre le procédé d'hydrotraitement selon l'invention. L'unité réactionnelle mettant en oeuvre le procédé d'hydrotraitement de ladite coupe gazole est préférentiellement opérée en lit fixe, en lit mobile ou en lit bouillonnant, de préférence en lit fixe. [0164] Selon un second mode d'utilisation, ledit procédé d'hydrotraitement et/ou d'hydrocraquage est un procédé d'hydrotraitement (notamment hydrodésulfuration, hydrodéazoation, hydrogénation des aromatiques) et/ou d'hydrocraquage d'une coupe de distillat sous vide réalisé en présence d'au moins un catalyseur réjuvéné selon l'invention. Ledit procédé d'hydrotraitement et/ou d'hydrocraquage, autrement appelé procédé de prétraitement d'hydrocraquage ou d'hydrocraquage vise selon les cas à éliminer les composés soufrés, azotés ou aromatiques présents dans ladite coupe distillat de façon à effectuer un prétraitement avant conversion dans des procédés de craquage catalytique ou d'hydroconversion, ou à hydrocraquer la coupe distillat qui aurait éventuellement été prétraitée auparavant si besoin. [0165] Des charges très variées peuvent être traitées par les procédés d'hydrotraitement et/ ou d'hydrocraquage de distillats sous vide décrits ci-dessus. Généralement elles contiennent au moins 20% volume et souvent au moins 80% volume de composés bouillant au-dessus de 340°C à pression atmosphérique. La charge peut être par exemple des distillats sous vide ainsi que des charges provenant d'unités d'extraction d'aromatiques des bases d'huile lubrifiante ou issues du déparaffinage au solvant des bases d'huile lubrifiante, et/ou d'huiles désasphaltées, ou encore la charge peut être une huile désasphaltée ou des paraffines issues du procédé Fischer-Tropsch ou encore tout mélange des charges précédemment citées. En général, les charges ont un point d'ébullition T5 supérieur à 340°C à pression atmosphérique, et mieux encore supérieur à 370°C à pression atmosphérique, c'est à dire que 95% des composés présents dans la charge ont un point d'ébullition supérieur à 340°C, et mieux encore supérieur à 370°C. La teneur en azote des charges traitées dans les procédés selon l'invention est usuellement supérieure à 200 ppm poids, de préférence comprise entre 500 et 10 000 ppm poids. La teneur en soufre des charges traitées dans les procédés selon l'invention est usuellement comprise entre 0,01 et 5,0 % poids. La charge peut éventuellement contenir des métaux (par exemple le nickel et vanadium). La teneur en asphaltènes est généralement inférieure à 3 000 ppm poids. [0166] Le catalyseur réjuvéné est généralement mis en contact, en présence d'hydrogène, avec les charges décrites précédemment, à une température supérieure à 200°C, souvent comprise entre 250°C et 480°C, avantageusement comprise entre 320°C et 450°C, de préférence entre 330°C et 435°C, sous une pression supérieure à 1 MPa, souvent comprise entre 2 et 25 MPa, de manière préférée entre 3 et 20 MPa, la vitesse volumique étant comprise entre 0.1 et 20,0 h' et de préférence 0,1-6.0 h de préférence, 0,2-3,0 h ', et la quantité d'hydrogène introduite est telle que le rapport volumique litre d'hydrogène/litre d'hydrocarbure, exprimé en volume d'hydrogène, mesuré dans les conditions normales de température et pression, par volume de charge liquide, soit compris entre 80 et 5 0001/1et le plus souvent entre 100 et 2 0001/1. Ces conditions opératoires utilisées dans les procédés selon l'invention permettent généralement d'atteindre des conversions par passe, en produits ayant des points d'ébullition inférieurs à 340°C à pression atmosphérique, et mieux inférieurs à 370°C à pression atmosphérique, supérieures à 15% et de manière encore plus préférée comprises entre 20 et 95%. [0167] Les procédés d'hydrotraitement et/ou d'hydrocraquage de distillats sous vide mettant en oeuvre les catalyseurs réjuvénés selon l'invention couvrent les domaines de pression et de conversion allant de l'hydrocraquage doux à l'hydrocraquage haute pression. On entend par hydrocraquage doux, un hydrocraquage conduisant à des conversions modérées, généralement inférieures à 40%, et fonctionnant à basse pression, généralement entre 2 MPa et 6 MPa. [0168] Le catalyseur réjuvéné selon l'invention peut être utilisé seul, en un seul ou plusieurs lits catalytiques en lit fixe, dans un ou plusieurs réacteurs, dans un schéma 23 d'hydrocraquage dit en une étape, avec ou sans recyclage liquide de la fraction non convertie, ou encore dans un schéma d'hydrocraquage dit en deux étapes, éventuellement en association avec un catalyseur d' hydroraffinage situé en amont du catalyseur réjuvéné. [0169] Selon un troisième mode d'utilisation, ledit procédé d'hydrotraitement et/ou d'hydrocraquage est avantageusement mis en oeuvre comme prétraitement dans un procédé de craquage catalytique à lit fluidisé (ou procédé FCC pour Fluid Catalytic Cracking selon la terminologie anglo-saxonne). Les conditions opératoires du pré-traitement en termes de gamme de température, pression, taux de recyclage d'hydrogène, vitesse volumique horaire sont généralement identiques à celles décrites ci-dessus pour les procédés d'hydrotraitement et/ou d'hydrocraquage de distillats sous vide. Le procédé FCC peut être exécuté de manière classique connue des Hommes du métier dans les conditions adéquates de craquage en vue de produire des produits hydrocarbonés de plus faible poids moléculaire. On trouvera par exemple une description sommaire du craquage catalytique dans ULLMANS ENCYCLOPEDIA OF INDUSTRIAL CHEMISTRY VOLUME A 18, 1991, pages 61 à 64. [0170] Selon un quatrième mode d'utilisation, ledit procédé d'hydrotraitement et/ou d'hydrocraquage selon l'invention est un procédé d'hydrotraitement (notamment hydrodésulfuration) d'une coupe d'essence en présence d'au moins un catalyseur réjuvéné selon l'invention. [0171] Contrairement à d'autres procédés d'hydrotraitement, l'hydrotraitement (notamment l'hydrodésulfuration) des essences doit permettre de répondre à une double contrainte antagoniste : assurer une hychodésulturation profonde des essences et limiter l'hydrogénation des composés insaturés présents afin de limiter la perte d'indice d'octane. [0172] La charge est généralement une coupe d'hydrocarbures ayant un intervalle de dis- tillation compris entre 30 et 260°C. De préférence, cette coupe d'hydrocarbures est une coupe du type essence. De manière très préférée, la coupe essence est une coupe essence oléfinique issue par exemple d'une unité de craquage catalytique (Fluid Catalytic Cracking selon la terminologie anglo-saxonne). [0173] Le procédé d'hydrotraitement consiste à mettre en contact la coupe d'hydrocarbures avec le catalyseur réjuvéné et de l'hydrogène dans les conditions suivantes: à une température comprise entre 200 et 400°C, de préférence comprise entre 230 et 330°C, à une pression totale comprise entre 1 et 3 MPa, de préférence comprise entre 1,5 et 2,5 MPa, à une Vitesse Volumique Horaire (VVH), définie comme étant le débit volumique de charge rapporté au volume de catalyseur, comprise entre 1 et 10 h-', de préférence comprise entre 2 et 6 h-' et à un rapport volumique hydrogène/charge essence compris entre 100 et 600 N1/1, de préférence compris entre 200 et 400 N1/1. 24 [0174] Le procédé d'hydrotraitement des essences peut être réalisé dans un ou plusieurs réacteurs en série du type lit fixe ou du type lit bouillonnant. Si le procédé est mis en oeuvre au moyen d'au moins deux réacteurs en série, il est possible de prévoir un dispositif d'élimination de l'H2S de l'effluent issu du premier réacteur d'hydrodésulfuration avant de traiter ledit effluent dans le deuxième réacteur d'hydrodésulfuration. [0175] Les exemples qui suivent démontrent le gain d'activité important sur les catalyseurs réjuvénés préparés selon le procédé selon l'invention par rapport aux catalyseurs de l'art antérieur. [0176] Exemples [0177] Exemple 1 : Obtention du catalyseur régénéré Cl [0178] Un catalyseur d'hydrotraitement a été utilisé en raffinerie pendant 4 ans sur une unité d'hydrodésulfuration d'essences. Le catalyseur usé contient 4,5%pds de carbone et 4,5% de soufre. Après une étape de déshuilage le catalyseur subit une régénération sous atmosphère oxydante à 450°C. On obtient le catalyseur régénéré Cl qui contient du cobalt, du molybdène, du phosphore dont les teneurs en équivalent oxydes sont 2,2% CoO, 10,6%Mo01 et 1,4% P20,., supporté sur une alumine delta-thêta. Le volume de rétention en eau du catalyseur Cl est de 0,85 cc/g,. Le volume de rétention est déterminé de la façon suivante : On verse sur une masse connue de support, placée dans un drageoir mis en rotation à l'aide d'un moteur, de l'eau permutée, au goutte à goutte à l'aide d'une burette graduée, alors que le support est mélangé manuellement à l'aide d'une spatule. Lorsque le support commence à adhérer à la paroi du drageoir, on arrête le goutte à goutte et on note le volume d'eau utilisé. On calcule alors le rapport volume d'eau/masse de support, le volume de reprise à l'eau (VRE) exprimé en cm1g. [0179] Exemple 2 : Préparation des catalyseurs C2. C3 et C4 non-conformes à l'invention [0180] Sur le catalyseur Cl on imprègne à sec une solution aqueuse contenant de l'acide phosphorique de façon à avoir un ratio molaire P ajouté / Mo présent de 0,25. Après une maturation de 3h, le catalyseur est séché à 120°C pendant 2h. On obtient le catalyseur C2. Le catalyseur C3 est obtenu par les mêmes étapes, sauf que le ratio molaire P ajouté /Mo présent est de 0,75. Le catalyseur C4 est obtenu par les mêmes étapes, sauf que la solution d'imprégnation est constituée d'acide citrique de façon à obtenir un ratio molaire acide citrique ajouté /Mo présent de 0,5. [0181] Exemple 3 : Préparation du catalyseur C5 non-conforme à l'invention [0182] Le catalyseur C5 est préparé à partir du même catalyseur régénéré Cl sur lequel on imprègne à sec une solution contenant de l'acide phosphorique et de l'acide oxalique (pKal = 1,3), de façon à avoir les ratios molaires P ajouté / Mo présent de 0,25 et acide oxalique ajouté / Mo présent de 0,5. Après une maturation de 3h, le catalyseur est séché à 120°C pendant 2h. [0183] Exemple 4 : Préparation des catalyseurs C6. C7 et C8 conformes à l'invention [0184] Le catalyseur C6 est préparé à partir du même catalyseur régénéré Cl sur lequel on imprègne à sec une solution contenant de l'acide phosphorique et de l'acide citrique (pKal = 3,1), de façon à avoir les ratios molaires P ajouté / Mo présent de 0,25 et acide citrique ajouté /Mo présent de 0,5. Après une maturation de 3h, le catalyseur est séché à 120°C pendant 2h. Le catalyseur C7 est obtenu par les mêmes étapes, sauf que la solution d'imprégnation est constituée d'acide phosphorique et d'acide gluconique (pKal = 3.9) de façon à obtenir les ratios molaires P ajouté / Mo présent de 0,25 et acide gluconique ajouté / Mo présent de 0,5. Le catalyseur CR est obtenu par les mêmes étapes, sauf que la solution d'imprégnation est constituée d'acide phosphorique et d'acide y-cétovalérique (pKal = 4.6) de façon à obtenir les ratios molaires P ajouté / Mo présent de 0,8 et acide y-cétovalérique ajouté / Mo présent de 0,5. [0185] Exemple S : Préparation du catalyseur C9 conforme à l'invention [0186] Le catalyseur C9 est préparé à partir du même catalyseur régénéré Cl sur lequel on imprègne à sec une solution contenant de l'acide phosphorique, de l'acide gluconique (pKal = 3,9), de l'hydroxyde de cobalt et de l'oxyde de molybdène, de façon à obtenir des ratios de métaux ajoutés par rapport au catalyseur régénéré de 0,19 et 0,13 pour respectivement le cobalt et le molybdène, et les ratios molaires P ajouté / Mo présent de 0,25 et acide citrique ajouté /Mo présent de 0,5. Après une maturation de 3h, le catalyseur est séché à 120°C pendant 2h. [0187] Exemple 6 : Evaluation en hydrodésulfuration (HDS) des essences des catalyseurs C2. C3, C4 et C5 (non conformes à l'invention) et C6. CL C8 et C9 (conformes à l'invention') [0188] Les catalyseurs C2, C3, C4 et C5 (non conformes à l'invention) et C6, C7, C8 et C9 (conformes à l'invention) ont été testés en HDS des essences. Le catalyseur régénéré CI a également été testé et sert de référence. [0189] Une charge modèle représentative d'une essence de craquage catalytique (FCC) contenant 10% poids de 2,3-diméthylbut-2-ène et 0,33% poids de 3-méthylthiophène (soit 1000 ppm pds de soufre dans la charge) est utilisée pour l'évaluation des performances catalytiques des différents catalyseurs. Le solvant utilisé est l'heptane. [0190] La réaction d'hydrodésulfuration (HDS) est opérée dans un réacteur à lit fixe traversé sous une pression totale de 1,5 MPa, à 210°C, à VVH = 6h ' (VVH = débit volumique de charge/volume de catalyseur), et un rapport volumique H2/charge de 300 N1/1, en présence de 4 mL de catalyseur. Au préalable à la réaction d'HDS, le catalyseur est sulfuré in-situ à 350°C pendant 2 heures sous un flux d'hydrogène contenant 15% mol d'US à pression atmosphérique. [0191] Chacun des catalyseurs est placé successivement dans ledit réacteur. Des échantillons sont prélevés à différents intervalles de temps et sont analysés par chromatographie en 26 phase gazeuse de façon à observer la disparition des réactifs et la formation des produits. [0192] Les performances catalytiques des catalyseurs testés sont données dans le Tableau 1. Elles sont exprimées en degrés Celsius par rapport au catalyseur Cl régénéré choisi comme référence : elles correspondent à l'écart de température à appliquer pour atteindre 50 ppm de soufre dans l'effluent. Une valeur négative signifie que la cible de teneur en soufre est atteinte pour une température plus basse et qu'il y a donc un gain d'activité. [0193] L'utilisation d'acide seul ou la combinaison d'acide phosphorique avec un acide organique au pKai [0194] [Tableaux 1] Catalwseur Catalyseur ptcal P alcute Acide acid,e " - delta -1- organiqUe présent ajoute/ t iregenere présent Référence Régénéré - 0 Gurrfiat f H3PO4seui 0,25 G2 Comparut! ,zi eu! 0 15 , C3 Comparatif Actcle cangue seu 31 05 C4 Comparatif FbPO4 + acide 1,3 025 0.5 -3,1 C5 axa iique Ir n . 0' *acjde 0.25 0,5 4.4 k_.-5, in _on Fis13044.- acide 3.9 025 0.5 I50 Ci gtuceritque Invention H3PO4 acioe y- 4.6 0,25 0.5 ci C8 çé..ro.4 "IVe. Irwe,pticr EltiPO4 + acide 3,9 0.25 0,5 I -5,2 \,9 gluconique +o0, 1 + K4003 [0195] Exemple 7 : Obtention du can lyseur régénéré C10 [0196] Un catalyseur d'hydrotraitement a été utilisé en raffinerie pendant 2 ans sur une unité d'hydrodésulfuration de gazole. Le catalyseur usé contient 13% pds de carbone et 8,5% de soufre. Après une étape de déshuilage le catalyseur subit une régénération sous atmosphère oxydante à 500°C. On obtient le catalyseur régénéré C10 qui contient du cobalt, du molybdène, du phosphore dont les teneurs en équivalent oxydes sont 3,9% CoO, 19,5%Mo03 et 5,3% P205, supporté sur une alumine gamma. Le volume de rétention en eau du catalyseur C10 est de 0,4 cc/g. [0197] Exemple 8 : Préparation des catalyseurs C11. C12 et C13 non-conformes à l'invention 27 [0198] Sur le catalyseur C10 on imprègne à sec une solution aqueuse contenant de l'acide phosphorique de façon à avoir un ratio molaire P ajouté / Mo présent de 0,25. Après une maturation de 3h, le catalyseur est séché à 120°C pendant 2h. On obtient le catalyseur Cll. Le catalyseur C12 est obtenu par les mêmes étapes, sauf que le ratio molaire P ajouté /Mo présent est de 0,75. Le catalyseur C13 est obtenu par les mêmes étapes, sauf que la solution d'imprégnation est constituée d'acide citrique de façon à obtenir un ratio molaire acide citrique ajouté / Mo présent de 0,5. [0199] Exemple 9: Préparation du catalyseur C14 non-conforme à l'invention [0200] Le catalyseur C14 est préparé à partir du même catalyseur régénéré Cl 0 sur lequel on imprègne à sec une solution contenant de l'acide phosphorique et de l'acide oxalique (pKal = 1,3), de façon à avoir les ratios molaires P ajouté / Mo présent de 0,25 et acide oxalique ajouté / Mo présent de 0,5. Après une maturation de 3h, le catalyseur est séché à 120°C pendant 2h. [0201] Exemple 10: Préparation des catalyseurs C15. C16 et C17 conformes à l'invention [0202] Le catalyseur C15 est préparé à partir du même catalyseur régénéré Cl 0 sur lequel on imprègne à sec une solution contenant de l'acide phosphorique et de l'acide citrique (pKal = 3,1), de façon à avoir les ratios molaires P ajouté / Mo présent de 0,25 et acide citrique ajouté / Mo présent de 0,5. Après une maturation de 3h, le catalyseur est séché à 120°C pendant 2h. Le catalyseur C16 est obtenu par les mêmes étapes, sauf que la solution d'imprégnation est constituée d'acide phosphorique et d'acide gluconique (pKal = 3,9) de façon à obtenir les ratios molaires P ajouté / Mo présent de 0,25 et acide gluconique ajouté / Mo présent de 0,5. Le catalyseur C17 est obtenu par les mêmes étapes, sauf que la solution (l'imprégnation est constituée d'acide phosphorique et (l'acide y-cétovalérique (pKal = 4,6) de façon à obtenir les ratios molaires P ajouté / Mo présent de 0,8 et acide y-cétovalérique /Mo de 0,5. [0203] Exemple 11: Préparation du catalyseur C18 conforme à l'invention [0204] Le catalyseur C18 est préparé à partir du même catalyseur régénéré C10 sur lequel on imprègne à sec une solution contenant de l'acide phosphorique, de l'acide gluconique (pKal = 3,9), de l'hydroxyde de cobalt et de l'oxyde de molybdène, de façon à obtenir des ratios de métaux ajoutés par rapport au catalyseur régénéré de 0,19 et 0,13 pour respectivement le cobalt et le molybdène, et les ratios molaires P ajouté / Mo présent de 0,25 et acide citrique ajouté / Mo présent de 0,5 . Après une maturation de 3h, le catalyseur est séché à 120°C pendant 2h. [0205] Exemple 12 : Evaluation en hydrodésulfuration (HDS) de gazole des catalyseurs C11. C12. C13 et C14 (non conformes à l'invention) et C15. C16. C17 et C18 (conformes à l'invention) [0206] Les catalyseurs C11, C12, C13 et C14 (non conformes à l'invention) et C15, C16, C17 et C18 (conformes à l'invention) ont été testés en HDS de gazole. Le catalyseur 28 régénéré C10 a également été testé et sert de référence. [0207] Les caractéristiques de la charge gazole utilisée sont les suivantes : densité à 15 °C = 0,8522 g/cm,, teneur en soufre = 1,44 % en poids. [0208] Distillation Simulée : [0209] PI : 155°C [0210] 10 % : 247 °C [0211] 50 % : 315 °C [0212] 90 % : 392 °C [0213] PF : 444 °C [0214] Le test est mené dans un réacteur pilote isotherme à lit fixe traversé, les fluides circulant de bas en haut. [0215] Les précurseurs de catalyseurs sont préalablement sulfurés in situ à 350°C dans le réacteur sous pression au moyen du gazole du test auquel est additionné 2% en poids de diméthyldisulfure. [0216] Les tests d'hydrodésulfuration ont été conduits dans les conditions opératoires suivantes : une pression totale de 7 MPa, un volume de catalyseur de 30 cm', une température de 330 à 360cC, avec un débit d'hydrogène de 24 1/h et avec un débit de charge de 60 cm1h. [0217] Les performances catalytiques des catalyseurs testés sont données dans le Tableau 2. Elles sont exprimées en degrés Celsius par rapport au catalyseur C10 régénéré choisi comme référence : elles correspondent à l'écart de température à appliquer pour atteindre 50 ppm de soufre dans l'effluent. Une valeur négative signifie que la cible de teneur en soufre est atteinte pour une température plus basse et qu'il y a donc un gain d'activité. [0218] L'utilisation d'acide seul ou la combinaison d'acide phosphorique avec un acide organique au pKa, 1,5. [0219] 29 [Tablcaux2] CaSyseur Catalyseur PKA1 acide oruer,s que Pneu Acide/Mc ajouté delta T °C. fregénéefe m. ou ,= ace Re:géne, t C°TnPare Cl 1 1-13P045 1 0, Comper . seui 0 75 7 C12 Corn. oaratil Adide crtqt te 0,5 C13 sdu1 Comparatif ItPet. acide 5 0,5 -Z5 na4 -oxahque inveriSsn HaPt> ÷ acide C., 5 C15 citrique lo.4-entiort 1-1f,Pet f ad e 3'9 0,25 G5 -8,3 C16 diucon igue I. ventisn OE- ÷ a d y- 48 , 0,5 -85 CI7 Catç .e, Ir su Hspo4 -=-aczle. 3 025 G -9 ^ ulucouque 4,- i: QQ. - M003 30